(57)【要約】【課題】製鋼スラグに攪拌を加えて炭酸化処理する方法において、スラグ粒子の造粒を抑えながら、効率的に製鋼スラグを炭酸化処理することができる方法を提供する。【解決手段】二酸化炭素を含有するガスを製鋼スラグに供給して、断続的又は連続的に攪拌して製鋼スラグを炭酸化処理する方法であって、炭酸化処理中の水分量を０．５質量％以上４質量％以下の範囲にして行うことを特徴とする製鋼スラグの炭酸化処理方法である。【選択図】図３
2014234332.tif 000002
【特許請求の範囲】
【請求項１】
二酸化炭素を含有するガスを製鋼スラグに供給して、断続的又は連続的に攪拌して製鋼スラグを炭酸化処理する方法であって、炭酸化処理中の水分量を０．５質量％以上４質量％以下の範囲にして行うことを特徴とする製鋼スラグの炭酸化処理方法。
【請求項２】
炭酸化処理中の水分量を０．５質量％以上３質量％未満の範囲にして行う請求項１に記載の製鋼スラグの炭酸化処理方法。
【請求項３】
炭酸化処理する対象の製鋼スラグの含水率を炭酸化処理前に調整して、炭酸化処理中の水分量を前記範囲に制御する請求項１又は２に記載の製鋼スラグの炭酸化処理方法。
【請求項４】
エージング処理後の製鋼スラグを乾燥処理して、製鋼スラグの含水率を調整する請求項３に記載の製鋼スラグの炭酸化処理方法。
【請求項５】
二酸化炭素を含有するガスが、水分を含まない乾燥したＣＯ2含有ガスである請求項１〜４のいずれかに記載の製鋼スラグの炭酸化処理方法。
【請求項６】
機械攪拌により製鋼スラグを連続的に攪拌しながら、二酸化炭素を含有するガスを供給して炭酸化処理する請求項１〜５のいずれかに記載の製鋼スラグの炭酸化処理方法。
【請求項７】
炭酸化処理する対象の製鋼スラグが、道路用路盤材に相当する粒度に粒度調整されたものである請求項１〜６のいずれかに記載の製鋼スラグの炭酸化処理方法。
【発明の詳細な説明】
【技術分野】
【０００１】
この発明は、製鋼スラグの炭酸化処理方法に関し、詳しくは、製鋼スラグを天然砕石や骨材等の代替品として有効利用するうえで、予め二酸化炭素と反応させて、高アルカリ水や白濁水が溶出するのを抑制する製鋼スラグの炭酸化処理方法に関するものである。
【背景技術】
【０００２】
製鉄所で発生する予備処理スラグ、転炉スラグ、電気炉スラグ、鋳造スラグ等の製鋼スラグは、道路の路盤材をはじめ、土木、建築用の材料などとして広く利用されているが、元来、製鋼スラグにはＣａＯが含有されていることから、製鋼スラグをそのまま使用すると、高アルカリ水や白濁水を発生させてしまうおそれがある。また、製鋼スラグをエージング処理すると遊離のＣａＯによる膨張性を抑えることができるが、これによって生成したＣａ(ＯＨ)2は溶解性を有しており、やはりアルカリ発生源となる。
【０００３】
そこで、製鋼スラグに含まれた可溶性のカルシウム成分を不溶化させる方法のひとつとして、古くから製鋼スラグに二酸化炭素を反応させる炭酸化処理が行われている。この炭酸化処理は、製鋼スラグに含まれたＣａＯやＣａ(ＯＨ)2が水に溶けて生成するＣａ2+イオンと、ＣＯ2が水に溶けて生成するＣＯ32-イオンとが作用して不溶性のＣａＣＯ3を生成する反応であることから、ＣａＯやＣａ(ＯＨ)2とＣＯ2とが一旦水に溶ける必要があり、反応の進行には水が不可欠である。ただし、水は反応を進行させる媒体として働くのみであり、消費されることはない。
【０００４】
そのため、製鋼スラグを迅速に炭酸化処理するには、従来、二酸化炭素を含有したガスの供給速度の調整のほか、スラグに水分を添加したり、雰囲気の相対湿度を制御して、スラグとガスとの接触が十分に確保されることが重要であると考えられてきた。
【０００５】
例えば、特許文献１には、大気雰囲気下、加圧雰囲気下又は水蒸気雰囲気下でエージング処理が施された製鋼スラグに自由水が存在し始める水分値未満で、かつ、該水分値よりも１０質量％少ない値以上の範囲となるように添加する水分量を調整した後、炭酸ガスを含有し相対湿度が７５〜１００％のガスを流す製鋼スラグの安定化処理方法が記載されている。そして、当該特許文献における実施例の場合には添加水が１５質量％であるといったように、炭酸化の促進にはある最適な添加水分の量が存在するとしている。また、特許文献２は、製鋼スラグをＣＯ2吸収剤として利用する発明の例であるが、製鋼スラグと炭酸ガスの反応を効率的に行うには、スラグ粒子に表面付着水（水膜）が存在する程度に水分を添加する必要があるとしている。
【０００６】
一方で、製鋼スラグの炭酸化処理を生産性良く行うために、特許文献３では、回転ドラムを有して攪拌羽を設置したロータリータイプの反応容器等を用いて、製鋼スラグに機械攪拌を付与しながら、ＣＯ2含有ガスを供給して炭酸化処理する方法を記載している。すなわち、この特許文献３記載の方法によれば、常に新たなスラグ粒子をＣＯ2と接触させて炭酸化を進行させると共に、炭酸化処理中に生成したＣａＣＯ3によりスラグ内部への水の浸透を阻害させないために、製鋼スラグに機械攪拌を付与してＣａＣＯ3膜を破壊させ、或いは亀裂を生じさせて、内部へのＣＯ2の拡散を維持させるようにしている。そして、この場合にも、固体物１００重量部に対して４〜３０重量部の水分量となるように、水を適宜供給するのが望ましいと記載する。
【０００７】
更に、特許文献４には、粉状の製鋼スラグを自由水が存在し始める水分値未満で、かつ該水分値よりも５質量％少ない値以上の範囲に水分量を調整し、機械的な攪拌を付与して、炭酸ガスを含有したガスを供給して炭酸化処理する方法が記載されている。この特許文献４においても、やはり、水を添加することで炭酸化が円滑に始まり、添加水の量に伴い炭酸化の速度が増加するとしている。
【先行技術文献】
【特許文献】
【０００８】
【特許文献１】特開２００５−９７０７６号公報（段落0036、図2）
【特許文献２】特開２０００−１９７８１０号公報（段落0015、0021）
【特許文献３】特開２００５−２００２３４号公報（段落0016、0021）
【特許文献４】特開２００７−３１２２０号公報（段落0037、図1）
【発明の概要】
【発明が解決しようとする課題】
【０００９】
上述したように、製鋼スラグを炭酸化するには水が不可欠であり、従来の方法では、炭酸化処理を迅速、かつ均一に行うようにするためには、スラグ粒子の表面を水膜が覆う程度、或いはその手前の状態まで、水を十分に存在させることが必要であると考えられてきた。ところが、本発明者らが製鋼スラグの炭酸化処理について更なる検討を行ったところ、従来法の程度に水分を添加すると、炭酸化処理中に製鋼スラグを攪拌した際に、水を介してスラグ粒子が擬似粒子を形成して造粒し、製鋼スラグの炭酸化処理をかえって遅らせてしまうという知見を得た。すなわち、製鋼スラグが造粒してしまうと、造粒物の内部まで二酸化炭素を含有したガスが浸入し難くなり、結果的に炭酸化処理を長時間化させてしまう。
【００１０】
そこで、本発明の目的は、製鋼スラグに攪拌を加えて炭酸化処理する方法において、スラグ粒子の造粒を抑えながら、効率的に製鋼スラグを炭酸化処理することができる方法を提供することにある。
【課題を解決するための手段】
【００１１】
従来、水を十分に添加しないと炭酸化の速度が増加しないと考えられてきた製鋼スラグの炭酸化処理において、本発明者らが新たな視点で検討を行った結果、製鋼スラグ自身が炭酸化処理前に保有する水分だけでも炭酸化が進行し、しかも、撹拌を加えて炭酸化処理する際に、炭酸化処理中の水分量を４質量％以下にすることで造粒がほとんど起こらずに、効率的に製鋼スラグを炭酸化処理できることを見出し、本発明を完成させた。
すなわち、本発明の要旨は次のとおりである。
【００１２】
（１）二酸化炭素を含有するガスを製鋼スラグに供給して、断続的又は連続的に攪拌して製鋼スラグを炭酸化処理する方法であって、炭酸化処理中の水分量を０．５質量％以上４質量％以下の範囲にして行うことを特徴とする製鋼スラグの炭酸化処理方法。
（２）炭酸化処理中の水分量を０．５質量％以上３質量％未満の範囲にして行う（１）に記載の製鋼スラグの炭酸化処理方法。
（３）炭酸化処理する対象の製鋼スラグの含水率を炭酸化処理前に調整して、炭酸化処理中の水分量を前記範囲に制御する（１）又は（２）に記載の製鋼スラグの炭酸化処理方法。
（４）エージング処理後の製鋼スラグを乾燥処理して、製鋼スラグの含水率を調整する（３）に記載の製鋼スラグの炭酸化処理方法。
（５）二酸化炭素を含有するガスが、水分を含まない乾燥したＣＯ2含有ガスである（１）〜（４）のいずれかに記載の製鋼スラグの炭酸化処理方法。
（６）機械攪拌により製鋼スラグを連続的に攪拌しながら、二酸化炭素を含有するガスを供給して炭酸化処理する（１）〜（５）のいずれかに記載の製鋼スラグの炭酸化処理方法。
（７）炭酸化処理する対象の製鋼スラグが、道路用路盤材に相当する粒度に粒度調整されたものである（１）〜（６）のいずれかに記載の製鋼スラグの炭酸化処理方法。
【発明の効果】
【００１３】
本発明によれば、炭酸化時間の遅延を防いで、効率的に製鋼スラグを炭酸化処理することができる。
【図面の簡単な説明】
【００１４】
【図１】図１は、本発明における炭酸化処理中のスラグ粒子表面での水分の状態を示す模式図である。
【図２】図２は、ドラムミキサーを用いて製鋼スラグの炭酸化処理を行う様子を示す模式図である。
【図３】図３は、プロシェアミキサーを用いて製鋼スラグの炭酸化処理を行う様子を示す模式図である。
【図４】図４は、ロータリーキルンを用いて製鋼スラグの炭酸化処理を行う様子を示す模式図である。
【図５】図５は、固定床式を採用して製鋼スラグの炭酸化処理を行う様子を示す模式図である。
【図６】図６は、実験例１の炭酸化処理実験に用いた製鋼スラグＡ（原鉱）の粒度分布である。
【図７】図７は、実験例１の炭酸化処理実験での炭酸化処理時間とアルカリ溶出水のｐＨとの関係を示すグラフである。
【図８】図８は、実施例１の炭酸化処理実験における含水率５．０質量％の試験用製鋼スラグの水分保有量の経時変化を示すグラフである。
【図９】図９は、実験例１の実験終了後の各製鋼スラグについて粒度分布を測定した結果である。
【図１０】図１０は、実験例２の炭酸化処理実験に用いた製鋼スラグＢ（原鉱）の粒度分布である。
【図１１】図１１は、実験例２の炭酸化処理実験での炭酸化処理時間とアルカリ溶出水のｐＨとの関係を示すグラフである。
【図１２】図１２は、従来法においてスラグ粒子の表面に水膜が形成された様子を示す模式図である。
【図１３】図１３は、従来法においてスラグ粒子が擬似粒子を形成して造粒した様子を示す模式図である。
【発明を実施するための形態】
【００１５】
以下、本発明について詳しく説明する。
図１２は、従来の炭酸化処理方法にあるように、スラグ粒子の表面に水膜（表面付着水）が形成された様子を模式的に表したものである。このような状態において、炭酸化処理中に製鋼スラグを攪拌すると、図１３に示したように、水を介してスラグ粒子が擬似粒子を形成して造粒してしまい、表層のスラグは炭酸化されるものの、造粒物の内部には二酸化炭素を含有したガス（ＣＯ2含有ガス）が浸入できず、或いは侵入し難くなり、炭酸化処理に余計な時間が掛かるものと考えられる。すなわち、製鋼スラグを攪拌して炭酸化処理する場合に造粒が生じると、攪拌による破壊効果でスラグに亀裂が入り内部まで炭酸化が進行しやすくなる効果よりも、造粒物内部のスラグが炭酸化され難くなる造粒の影響の方が大きく、結果的に炭酸化時間が長時間化してしまう。
【００１６】
そこで、本発明では、炭酸化処理中の水分量を０．５質量％以上４質量％以下の範囲、好ましくは０．５質量％以上３質量％未満の範囲、より好ましくは１質量％以上３質量％未満の範囲にして、炭酸化処理を行うようにする。一般に、製鋼スラグは、遊離のＣａＯ（フリーライム：f-CaO）による膨張性を抑えるために、数か月大気中に暴露する大気エージングや水蒸気に数日暴露する蒸気エージング等のエージング処理が施される。これらの処理後の製鋼スラグは、通常、ヤードにて山積み保管されるため、エージング処理後の製鋼スラグは、一般に６〜８質量％程度の水分を保有する。ところが、後述する実施例に示したように、このような含水率の製鋼スラグを炭酸化処理中に攪拌すると、造粒してしまうことが分かった。
【００１７】
そのため、本発明においては炭酸化処理中の水分量を０．５質量％以上４質量％以下にして行うようにする。水分量が４質量％以下であれば造粒を抑えることができ、３質量％未満であればほとんど造粒は起こらない。ここで、造粒の発生については、製鋼スラグの粒度分布において、炭酸化処理前の細粒分に比べて炭酸化処理後の細粒分の割合が減少した場合でもって判断することができる。例えば、下記実施例では、粒径２．３６ｍｍ以下のスラグ（JIS Z8801-1に規定の目開き2.36mmふるいの篩下スラグ）の質量分率を炭酸化処理前の値と比較しており、炭酸化処理後の２．３６ｍｍ篩下通過率が炭酸化処理前の値に比べて７０％以下になる場合には、炭酸化処理に時間が掛かってしまう。
【００１８】
一方で、炭酸化処理中の水分量が０．５質量％あれば炭酸化の反応は進行する。この理由について、本発明者らは、次のように推察している。すなわち、炭酸化処理中の水分量が、スラグの平衡水分量（水分の蒸発と吸着が平衡状態の水分量）である０．５質量％以上であれば、図１に示したように、スラグ粒子からの水分の蒸発によりスラグ粒子周辺での湿度が高くなり、スラグ粒子表面に水分が吸着したり、蒸発したりする状態が繰り返されると推測する。そのため、炭酸化処理中にスラグが攪拌されることで、スラグ上での水分の吸着部位が逐一変化し、スラグ粒子の表面に水膜が形成されないような状態であっても、スラグ粒子の表面に水分が均一に供給されて、炭酸化が進行するものと考えられる。なお、炭酸化処理中の水分量とは、スラグ（dry）と水分の合計における水分の質量分率を表し、例えば水分量３質量％はスラグ９７ｇ（dry）に対して水が３ｇ存在する状態である。
【００１９】
本発明においては、二酸化炭素を含有するガスを製鋼スラグに供給して、断続的又は連続的に攪拌して製鋼スラグを炭酸化処理することができればよく、攪拌式、流動床式、固定床式等の公知の手法を採用することができる。例えば、図２に示したように、ドラムミキサーを用いて、蓋を有した円筒形の容器内に製鋼スラグを収容し、容器自体（ミキサー）を回転させて製鋼スラグを連続的に攪拌しながら、二酸化炭素を含有したガスを供給して炭酸化処理することができる。すなわち、図２に示したドラムミキサー１では、蓋1bを有した円筒形の容器1a内に製鋼スラグＳを投入して、容器自体（ミキサー）を回転させて製鋼スラグＳを連続的に攪拌しながら、蓋1bに取り付けられたガス供給管２からＣＯ2含有ガスを供給して、炭酸化処理する。反応に使用されなかったＣＯ2含有ガスは、円筒形容器1aの底側の排気孔（図示外）から排気される。
【００２０】
また、図３のように、内部に攪拌翼（プロペラ）を備えたプロシェアミキサーを用いて、容器内に収容された製鋼スラグを攪拌翼で連続的に撹拌しながら、二酸化炭素を含有したガスを供給して炭酸化処理するようにしてもよい。すなわち、処理する製鋼スラグＳを容器（ミキサー）11aに投入すると共に攪拌翼３を収容して、ミキサーの蓋11bをして攪拌翼３の回転を開始する。同時にＣＯ2含有ガスを攪拌翼３の軸部3aから所定流量流入させ、炭酸化処理終了までその状態を維持する。炭酸化の反応に寄与しなかったＣＯ2含有ガスは、軸部3aと蓋11bの隙間を通じて系外に放出される。
【００２１】
先の図２に示したドラムミキサーについては、容器内面に鉄板等で攪拌翼を取り付けたり、図３に示したようなプロペラを取り付けて、攪拌効果を高めるようにしてもよく、容器を傾斜させたパンミキサーのような形態にて処理することもできる。また、図４に示したロータリーキルン２１のように、スラグ投入口４から容器21a内に製鋼スラグを投入し、連続的に炭酸化処理して、生産性をより高めることもできる。更に、図３に示したプロシェアミキサーについては、プロペラの枚数を増やしたり、回転軸の複数個所にプロペラを設けるようにしてもよく、アイリッヒミキサーのようにしてプロペラを容器の中心からずらした位置に取り付けるようにしてもよい。
【００２２】
これらの蓋を有したドラムミキサーやプロシェアミキサー等のように、製鋼スラグの乾燥を抑えることができる閉鎖系での炭酸化処理の場合には、処理対象の製鋼スラグの含水率を事前に調整して、炭酸化処理中の水分量が所定の範囲内になるように制御することができる。すなわち、エージング処理後の製鋼スラグのようにヤードに山積みで保管されて、スラグ自身が６〜８質量％程度の水分を保有するものは、予め乾燥処理するなどして製鋼スラグの含水率を調整し、炭酸化処理中の水分量が０．５質量％以上４質量％以下の範囲になるようにすれば、特に外部から水分を添加せずに炭酸化処理を行うことができる。仮に製鋼スラグの含水率が足りなければ、事前に加水して炭酸化処理中の水分量が上記範囲になるようにすればよい。もし、炭酸化処理中に乾燥が進行してしまう場合には、勿論、炭酸化処理中に水分を添加して所定の水分量を維持できるようにすればよい。なお、特に制限はないが、ドラムミキサーやプロシェアミキサー等を使用する場合には、容器内でスラグが十分に流動できるように、その容積に対して５０％以下程度の占積率となるスラグ量で炭酸化するのが望ましい。
【００２３】
一方で、図５に示したように固定床式を採用して、シートで覆われた製鋼スラグの下方側の配管から二酸化炭素を含有したガスを供給し、製鋼スラグを断続的に攪拌して炭酸化処理を行うようにしてもよい。すなわち、耕運機等の重機を使うなどして、充填された製鋼スラグを所定の割合（一般的には１〜１５時間に１回程度、多い場合には１〜３時間に１回程度）で混合して、再び固定床に積み直す操作（いわゆる山繰り）を行って、均一に製鋼スラグの炭酸化がなされるようにする。このように断続的に製鋼スラグを攪拌する場合にも、水分量が多くなり過ぎると、いわゆるだまのような粒状の塊が形成されてしまい、炭酸化処理の時間が必要以上に掛かってしまうことから、事前に炭酸化処理する対象の製鋼スラグの含水率を調整した上で、開放系の炭酸化処理によって系外に逃げた水分を補充して、上記範囲内の水分量にして炭酸化処理を行う。ただし、生産性や手間のほか、水分量を制御し易いことなどを考慮すれば、ドラムミキサーやプロシェアミキサー等のような機械攪拌によって製鋼スラグを連続的に攪拌しながら、二酸化炭素を含有するガスを供給して炭酸化処理するのが望ましい。
【００２４】
二酸化炭素を含有するガス（ＣＯ2含有ガス）については、常に一定流量を流し続ける連続式の供給であってもよく、或いは、ドラムミキサー等の密閉された容器内のＣＯ2含有ガスを圧力制御して減少分を逐一供給する、圧力制御式で供給してもよい。連続式の場合には、例えば、供給量の目安として、スラグ１kg当たり、二酸化炭素を含有するガスを０．２Ｌ／ｍｉｎ以上で供給するのが望ましい。圧力制御式の場合には、例えば、容器内を０．０５ＭＰａＧ程度の圧力にして、常にＣＯ2濃度が高い状態を維持するのが望ましい。
【００２５】
また、ＣＯ2含有ガスは、排ガスのようなＣＯ2濃度が数％程度の低濃度のものを用いることもできるが、効果的に炭酸化を行うためには、できる限りＣＯ2濃度の高いものを使用するのが望ましい。更には、ＣＯ2含有ガスの相対湿度によって炭酸化処理中の水分量を調整することも可能であるが、蓋を有したドラムミキサー等のような密閉された容器を用いて、事前に含水率を調整した製鋼スラグを処理する場合には、炭酸化処理中の造粒を抑えるために、水分を含まない乾燥したＣＯ2含有ガスを用いるのが好適である。
【００２６】
また、炭酸化処理は０〜８０℃の温度で行うのが望ましい。０℃未満になるとスラグ中の水分が凍ってしまうことから反応が進まなくなる。一方で、８０℃を超えると水分の蒸発によってスラグが乾燥してしまう。そのため、炭酸化処理の雰囲気が８０℃を超えるような場合には、乾燥で失われた水分と同じ量の水分を加水しながら炭酸化を行うようにする。なお、処理対象の製鋼スラグの含水率を事前に把握していれば、水分計で炭酸化処理中の雰囲気を計測し、必要に応じて水分を添加するなどして水分量を制御することができる。
【００２７】
処理対象の製鋼スラグについては、天然砕石や骨材の代替品等に利用することなどを考慮すると、０−５０ｍｍの範囲で粒度分布を有するものであるのがよい。なかでも微粉が少ない方が望ましく、１ｍｍ以下の微粉が質量分率で２０％以下であるのがよい。特に本発明においては、炭酸化処理による造粒が抑えられることから、例えば、ＣＳ−４０（粒度範囲40〜0mm）、ＣＳ−３０（同30〜0mm）、ＣＳ−２０（同20〜0mm）等のようなJIS A5015に規定される道路用路盤材に相当する粒度に粒度調整された製鋼スラグを炭酸化処理することで、その後に有効利用する上で有利である。
【実施例】
【００２８】
以下、実験例に基づき本発明を具体的に説明する。なお、本発明は下記の内容に制限されるものではない。
【００２９】
（実験例１）
表１に示す組成を有すると共に、図６に示した粒度分布を持つＣＳ−３０の呼び名（JIS A5015に規定される道路用路盤材）の製鋼スラグＡを原鉱として、以下のように連続的に攪拌して炭酸化処理する実験を行った。この原鉱の製鋼スラグＡは、エージング処理が施されており、約６質量％の水分を保有していたため、一部を天日にて乾燥させ、一部には加水して水分調整を行って、含水率１．７質量％、同２．５質量％、同４．０質量％、同５．０質量％、同６．３質量％、及び同７．０質量％の６水準の実験用製鋼スラグを用意した。なお、製鋼スラグの含水率は、水分調整したスラグから約１５０gを採取し、１１０℃の乾燥炉で乾燥する前後の重量差を比較する事により求めたものである。また、図６には、原鉱の製鋼スラグＡを絶乾状態（含水率0質量％）に乾燥させた場合の粒度分布を併せて示しているが、水分調整によってスラグの粒度分布にほとんど変化は見られなかった。
【００３０】
【表１】
2014234332.tif 000003
【００３１】
上記で準備した各含水率の実験用製鋼スラグについて、図２に示したような内径φ＝０．６ｍ、長さＬ＝０．６ｍのドラムミキサーの円筒形容器内にスラグ量６０ｋｇで投入して蓋をし（占積率40%）、蓋に取り付けられたガス供給管からＣＯ2濃度が１００％の乾燥した純ＣＯ2ガス（湿度0％）を０．２L/min/kg-slagの流量で供給して、円筒形容器の底側の排気孔（図示外）からガスを排気し、回転数２３ｒｐｍで攪拌しながら炭酸化処理を行った。そして、炭酸化処理開始後１５分、３０分、６０分、及び９０分の時点でドラムミキサー内のスラグを一部取り出して、所定の時間で炭酸化処理したスラグから溶出されるアルカリ溶出水のｐＨを測定した（含水率6.3質量％、7.0質量％のスラグについては120分の時点でも実施。また、炭酸化処理前のｐＨ測定は全てのスラグで実施）。このような炭酸化処理実験を６水準の実験用製鋼スラグごとに行い、図７にその結果を示す。なお、上記回転数による攪拌はフルード数（Fr）＝１．０×１０-2に相当する。
【００３２】
ここで、アルカリ溶出水のｐＨ測定については、土懸濁液のｐＨ試験方法（地盤工学会基準：JGS0211-200）を参考にし、スラグ７０gと水２１０g（液固比L/S=3）を混合し、３０秒間攪拌した後、１４分３０秒静置した試料についてガラス電極式ｐＨ計を用いて行った。この炭酸化処理実験は蓋をした閉鎖系での反応であって、系外に排出されるガス量も僅かであり、しかも炭酸化処理中の温度はおよそ３０℃であったことから、各水準の実験用製鋼スラグの実験終了後の含水率の変化は殆どなかった。また、炭酸化処理中に外部からの水分添加は行わなかったことから、用意した実験用製鋼スラグの含水率が炭酸化処理中の水分量であるとみなすことができる。このうち、図８には、含水率５．０質量％の試験用製鋼スラグが試験中に保有した水分変化量を示しているが、初期水分量５．０質量％に対して、９０分の炭酸化処理後の水分量は４．８質量％であり、炭酸化反応によって水分はほとんど消費されていないことが分かる。
【００３３】
炭酸化処理時間とアルカリ溶出水のｐＨとの関係については、製鋼スラグ中のＣａＯやＣａ(ＯＨ)2が炭酸化によって消費されるにつれて溶出水ｐＨが低下することから、このｐＨ推移を調べることで炭酸化の進行度合いを評価することができる。すなわち、図７に示した結果から明らかなように、炭酸化処理中の水分量が多くなるにつれて、炭酸化が進行する速度が低下することが分かる。なかでも水分量が６．３質量％及び７．０質量％の場合には、９０分の炭酸化処理によってもｐＨ＝９．５を下回ることはできなかった。それに対して、水分量が１．７質量％、２．５質量％、及び４．０質量％の場合には炭酸化の進行が速く、特に開始後１５分程度の反応初期に急速に炭酸化が進むことが分かる。
【００３４】
また、水分量２．５質量％、４．０質量％、５．０質量％、６．３質量％、及び７．０質量％の実験用製鋼スラグについて、それぞれ炭酸化処理実験の終了後の粒度分布を測定した。結果は図９に示したとおりであり、水分量５．０質量％、６．３質量％、及び７．０質量％の場合には、炭酸化処理実験により細粒分が減少し、原鉱スラグと比較してスラグ粒子が粗くなる傾向の粒度分布を示した。また、表２には、JIS Z8801-1に規定の目開き2.36mmふるいの篩下の質量分率を示しているが、水分量２．５質量％、及び４．０質量％の実験用製鋼スラグは原鉱スラグと比べて変化がなく、造粒が抑えられていることが分かる。なお、水分量６．３質量％、及び７．０質量％の実験用製鋼スラグについては、１２０分の炭酸化処理実験を行ったものを実験終了後のスラグとして粒度分布を測定した。それ以外の水分量の実験用製鋼スラグは、９０分の炭酸化処理実験を行ったものを実験終了後のスラグとした。
【００３５】
【表２】
2014234332.tif 000004
【００３６】
なお、ＣＯ2濃度１００％のガスにかえて、排ガスを模したＣＯ2濃度が約１２％のガス（湿度0％）を使って上記と同様の炭酸化処理実験を行ったところ、いずれの水分量の場合にもＣＯ2濃度１００％のガスに比べて炭酸化の進行速度は遅くなったが、水分量が４．０質量％超の場合よりも、４．０質量％以下の場合の方が速く炭酸化が進行した。
【００３７】
（実験例２）
表３に示す組成を有すると共に、図１０に示した粒度分布を持つＣＳ−３０の呼び名の製鋼スラグＢを原鉱として、以下のようにして断続的に攪拌して炭酸化処理する実験を行った。この原鉱の製鋼スラグＢは、エージング処理が施されており、約４質量％の水分を保有していたため、一部を天日にて乾燥させ、一部には加水して水分調整を行って、含水率０．１質量％、同０．８質量％、同１．７質量％、及び同３．７質量％の４水準の実験用製鋼スラグを用意した。なお、製鋼スラグの含水率は実験例１と同様にして求めた。
【００３８】
【表３】
2014234332.tif 000005
【００３９】
上記で準備した各含水率の実験用製鋼スラグについて、内径φ＝２００ｍｍ、高さＨ＝１ｍの円筒型試験装置にスラグ量５ｋｇで投入して蓋をし、蓋に取り付けられたガス供給管からＣＯ2濃度が１００％の乾燥した純ＣＯ2ガス（湿度0％）を１L/minの流量で供給した。供給された純ＣＯ2ガスの一部は試験装置内でスラグと反応する。反応しなかったものはそのまま装置内を上昇し、装置上端より蓋の隙間を通じて系外に放出される。そして、ＣＯ2ガスの供給開始から３０分後、１時間後、２時間後、３時間後にそれぞれ試験装置から一旦スラグを全量取り出し、よく攪拌してから再度試験装置内に戻す山繰りをして、固定床式の炭酸化処理を行った。
【００４０】
また、山繰りを行う際に試験装置内のスラグを一部取り出して、所定の時間で炭酸化処理したスラグからの溶出水のｐＨを実験例１と同様にして測定した（炭酸化処理前のｐＨ測定は全てのスラグで実施）。このような炭酸化処理実験を４水準の実験用製鋼スラグごとに行った。結果を図１１に示す。なお、参照例として、含水率を６．５質量％に調整したものを用意し、山繰りを一切行わずに炭酸化処理した場合の溶出水のｐＨについてもあわせて示している。また、この炭酸化処理中には外部から水分を添加することはなく、各水準で実験用製鋼スラグの実験終了後の含水率の変化は殆どなかったことから、この実験例２の場合にも、実験用製鋼スラグの含水率を炭酸化処理中の水分量とみなすことができる。
【００４１】
図１１に示した結果から明らかなように、ほぼ絶乾状態である水分量０．１質量％のスラグでは炭酸化はあまり進行せず、また、山繰りを行わなかった場合には１日以上経過してもｐＨの低下は僅かであった。それに対して、水分量が０．８質量％、１．７質量％、及び３．７質量％の場合には、ほとんど同じような速度で炭酸化が進行し、特に開始後１時間程度の反応初期に急速に炭酸化が進むことが分かる。また、これら水分量０．８質量％、１．７質量％、及び３．７質量％の製鋼スラグでは、炭酸化処理実験が終了した後でも原鉱の製鋼スラグＢと比べて粒度分布にほとんど変化はなく、山繰りによるスラグの造粒が抑えられることを確認した。
【００４２】
上記実験例１及び２から分かるように、本発明によれば、スラグの造粒化を抑制しながら効率的に製鋼スラグを炭酸化処理することができる。そのため、炭酸化処理する対象の製鋼スラグを例えば道路用路盤材に相当する粒度に粒度調整しておけば、炭酸化処理後の製鋼スラグを路盤材用途としてそのまま出荷することもできる。
【符号の説明】
【００４３】
１：ドラムミキサー
１１：プロシェアミキサー
２１：ロータリーキルン
1a、11a、21a：容器
1b、11b、21b：蓋
２：ガス供給管
３：攪拌翼
４：スラグ投入口
５：シート
【図１】
2014234332.tif 000006
【図２】
2014234332.tif 000007
【図３】
2014234332.tif 000008
【図４】
2014234332.tif 000009
【図５】
2014234332.tif 000010
【図６】
2014234332.tif 000011
【図７】
2014234332.tif 000012
【図８】
2014234332.tif 000013
【図９】
2014234332.tif 000014
【図１０】
2014234332.tif 000015
【図１１】
2014234332.tif 000016
【図１２】
2014234332.tif 000017
【図１３】
2014234332.tif 000018